(57)【特許請求の範囲】
【請求項１】
下記一般式（Ｉ）で表される感熱転写用アントラキノン系色素。
【化１】
0003661550.tif 000017
（一般式（Ｉ）中、環Ａ及びＢは更に置換基を有していてもよい環を表し、Ｘは、ＣＯＯＲ3 基又はＣＯＮＲ4 Ｒ5 基を表し、Ｒ1 〜Ｒ5 は、それぞれ独立に水素原子、置換もしくは非置換のアルキル基、アルケニル基、シクロアルキル基又はアリール基を表す。）
【請求項２】
下記一般式（II）で表される請求項１に記載の感熱転写用アントラキノン系色素。
【化２】
0003661550.tif 000018
（一般式（II）中、Ｒ1 、Ｒ2 及びＸは、一般式（Ｉ）と同じ定義を表す。）
【請求項３】
一般式（Ｉ）又は（II）におけるＲ1 及びＲ2 が、それぞれ独立に置換もしくは非置換の炭素数１〜１２のアルキル基、置換もしくは非置換のアリル基又は置換もしくは非置換のアリール基である請求項１又は２に記載の感熱転写用アントラキノン系色素。
【請求項４】
一般式（Ｉ）又は（II）におけるＸが、ＣＯＯＲ3 基を表し、Ｒ3 が置換もしくは非置換の炭素数１〜８のアルキル基、炭素数２〜８のアルケニル基又は炭素数５〜８のシクロアルキル基である請求項１〜３のいずれか１項に記載の感熱転写用アントラキノン系色素。
【請求項５】
基材上に請求項１〜４のいずれか１項に記載のアントラキノン系色素及び結着剤を含む色材層を有する感熱転写用シート。
【請求項６】
請求項１〜４のいずれか１項に記載のアントラキノン系色素及び有機溶剤を含有する感熱転写用インク。
【発明の詳細な説明】
【０００１】
【発明の属する技術分野】
本発明は、色素転写型感熱転写記録用として優れた特性を有するアントラキノン系構造の青色色素化合物に関するものである。
【０００２】
【従来の技術】
従来、プリンター、複写機、ファクシミリなどに於いてカラー記録技術が要望され、電子写真、インクジェット、感熱転写等によるカラー記録技術が検討されている。
感熱転写方式は、装置の保守や操作が容易で、装置や消耗品が安価であるため、他の方法に比べて有利である。
感熱転写方式には、基材上に熱溶融性インク層を形成させた転写シートを熱ヘッドで加熱して、該インクを溶融し、被記録体上に転写記録する溶融転写方式と、基材上に熱移行性色素を含有するインク層を形成させた転写シートを、熱ヘッド等で加熱して色素を昇華及び／又は熱拡散させ、被記録体上に転写記録する色素転写方式とがあるが、色素転写方式は熱ヘッドに与えるエネルギーを変えること等により、色素の転写量を制御することができるので、階調記録が容易となり、フルカラー記録には特に有利である。
【０００３】
色素をこの記録方式に適用する場合、色素としては以下のような条件が具備される必要がある。
▲１▼熱記録ヘッドの作動条件で容易に昇華又は熱拡散すること。
▲２▼熱記録ヘッドの作動条件で熱分解しないこと。
▲３▼色再現上、好ましい色相を有すること。
▲４▼分子吸光係数が大きいこと。
▲５▼熱、光、湿気、薬品などに対し安定なこと。
▲６▼合成が容易なこと。
▲７▼インク化適性が優れていること。
▲８▼安全性上問題のないこと。
本記録方式に用いられる青色色素化合物として本発明者等は、先にアントラキノン系色素化合物を提案したが（特開昭６０ー１５１０９７号公報参照）、そこに具体的に記載された色素化合物は、本発明で規定した一般式における置換基Ｘを有しない化合物であり、必ずしも十分な性能を有するものではない。
【０００４】
【発明が解決しようとする課題】
本発明は色素転写型感熱転写記録用の色素として、上記の条件をすべて満足し、特に色濃度と彩度を向上させる青色の色素化合物の提供をその目的とするものである。
【０００５】
【課題を解決するための手段】
本発明者らは、アントラキノン系化合物の構造を種々検討した結果、アントラキノン骨格に特定の電子吸引基を導入することにより、感熱転写用色素として用いた場合に、特に色濃度と彩度が向上することを見出し本発明に到達した。
即ち、本発明の第１の要旨は、下記一般式（Ｉ）で表される感熱転写用アントラキノン系色素、
【０００６】
【化５】
0003661550.tif 000002
【０００７】
（一般式（Ｉ）中、環Ａ及びＢは更に置換基を有していてもよい環を表し、Ｘは、ＣＯＯＲ3 基又はＣＯＮＲ4 Ｒ5 基を表し、Ｒ1 〜Ｒ5 は、それぞれ独立に水素原子、置換もしくは非置換のアルキル基、アルケニル基、シクロアルキル基又はアリール基を表す。）に存する。
また、本発明の第２の要旨は、基材上に前記アントラキノン系色素及び結着剤を含む色材層を有する感熱転写用シートに存する。
また、本発明の第３の要旨は、前記アントラキノン系色素及び有機溶剤を含有する感熱転写用インクに存する。
【０００８】
【発明の実施の形態】
以下、本発明を詳細に説明する。
本発明の一般式（Ｉ）で表わされる色素化合物において、環Ａ及びＢは更に置換基を有していても良い環を表し、更に有していてもよい置換基としては、アルキル基、アルコキシ基、シクロアルキル基又はアリール基等が挙げられる。また、ＸはＣＯＯＲ3基又はＣＯＮＲ4Ｒ5基で表される基を表し、Ｒ1〜Ｒ5はそれぞれ独立に、水素原子、置換もしくは非置換のアルキル基、アルケニル基、シクロアルキル基またはアリール基を表すものである。
【０００９】
本発明の一般式（Ｉ）で表される色素化合物において、Ｒ1〜Ｒ5はで表される非置換のアルキル基としては炭素数１〜１２、好ましくは炭素数１〜１０、更に好ましくは炭素数２〜８の直鎖状又は分岐鎖状のアルキル基が挙げられ、具体例としてはメチル基、エチル基、ｎ−プロピル基、ｉープロピル基、ｎ−ブチル基、ｉ−ブチル基、ｎ−ヘキシル基、２ーエチルヘキシル基、ｎ−オクチル基、ｎ−ノニル基、ｎ−デシル基、ｎ−ドデシル基等が挙げられる。
また、Ｒ1〜Ｒ5はで表される置換のアルキル基としてはアルコキシ基、アルコキシアルコキシ基、アリールオキシ基、アリルオキシ基、アラルキルオキシ基、アリール基、シアノ基、ヒドロキシ基、ハロゲン原子、アルコキシカルボニル基、アリルオキシカルボニル基、アシルオキシ基等で置換された炭素数１〜８の直鎖状又は分岐鎖状のアルキル基が挙げられる。
【００１０】
アルコキシ基で置換されたアルキル基の具体例としては、メトキシメチル基、２ーメトキシエチル基、２ーエトキシエチル基、２−ｎ−プロポキシエチル基、２−ｎ−ブトキシエチル基、２−ｉ−ブトキシエチル基、１ーメトキシー２ーメトキシエチル基、３ーメトキシプロピル基、３ーｎーブトキシプロピル基等が挙げられる。
また、アラルキルオキシ基で置換されたアルキル基の具体例としては、ベンジルオキシメチル基、２ーベンジルオキシエチル基、１ーエチルー２ーベンジルオキシエチル基等が挙げられ、アリールオキシ基で置換されたアルキル基としてはフェノキシメチル基、２ーフェノキシエチル基等が挙げられる。
また、アルコキシアルコキシ基で置換されたアルキル基としては、メトキシメトキシメチル基、（２’ーメトキシエトキシ）メチル基、２ー（２’ーメトキシエトキシ）エチル基、２ー（２’ーエトキシエトキシ）エチル基、４ー（２’ーメトキシエトキシ）ブチル基等が挙げられる。
【００１１】
また、シアノ基で置換されたアルキル基としては、シアノメチル基、２ーシアノエチル基等が挙げられ、ヒドロキシ基で置換されたアルキル基としては、ヒドロキシメチル基、２ーヒドロキシエチル基、３ーヒドロキシプロピル基、１ーメチルー２ーヒドロキシエチル基等が挙げられハロゲン原子で置換されたアルキル基としては、クロロメチル基、２ークロロエチル基、２ーブロモエチル基等が挙げられる。
また、アルコキシカルボニル基もしくはアリルオキシカルボニル基で置換されたアルキル基としては、メトキシカルボニルメチル基、２ーメトキシカルボニルエチル基、２ーエトキシカルボニルエチル基、エトキシカルボニルメチル基、アリルオキシカルボニルメチル基、アリルオキシカルボニルエチル基、ｎ−ブトキシカルボニルメチル基等が挙げられる。
【００１２】
また、アシルオキシ基で置換されたアルキル基としては、アセトキシメチル基、２ーアセトキシエチル基、ベンゾイルオキシメチル基、２ーベンゾイルオキシエチル基、３−アセトキシプロピル基等が挙げられ、アリール基で置換されたアルキル基としては、ベンジル基、p-クロロベンジル基、２ーフェニルエチル基等が挙げられる。
Ｒ1〜Ｒ5はで表される置換アルキル基の中では、アルコキシ基で置換された炭素数２〜８のアルキル基であるのが好ましい。
Ｒ1〜Ｒ5はで表される置換又は非置換のアルケニル基としてはアリル基、２ーメチルアリル基、２ークロロアリル基、２ーブロモアリル基、３ーフェニルアリル基等が挙げられ、Ｒ1〜Ｒ5はで表される置換又は非置換のシクロアルキル基としてはシクロヘキシル基、シクロペンチル基等が挙げられる。
Ｒ1〜Ｒ5はで表される置換又は非置換のアリール基としては、置換基として炭素数１〜８の直鎖状もしくは分岐鎖状のアルキル基、炭素数１〜８の直鎖状もしくは分岐鎖状のアルコキシ基、フッ素原子、塩素原子、臭素原子等のハロゲン原子、炭素数１〜４のフルオロアルキル基を有してもよいフェニル基が挙げられる。
【００１３】
上述した中でも、Ｒ1、Ｒ2で有利なものとしては、それぞれ独立に、置換もしくは非置換の炭素数１〜１２のアルキル基、置換もしくは非置換のアリル基又は置換もしくは非置換のアリール基等が挙げられ、中でも特に有利なものとしては、炭素数１〜８の直鎖状あるいは分岐鎖状の非置換アルキル基、非置換フェニル基、非置換アリル基等が挙げられる。
Ｒ3〜Ｒ5で有利な物としては、置換もしくは非置換の炭素数１〜８のアルキル基、炭素数２〜８のアルケニル基、又は炭素数５〜８のシクロアルキル基が挙げられ、中でも、特に有利なものとしては炭素数１〜８の直鎖状あるいは分岐鎖状の非置換アルキル基、アルコキシアルキル基等が挙げられ、特には炭素数２〜５のアルキル基が好ましい。
【００１４】
本発明においては、一般式（Ｉ）で表される色素化合物の中でも、更に、下記一般式（II）で表される化合物は、感熱転写用の色素として色濃度と彩度に優れ総合的に優れた性能を有するという点で好ましい化合物である。
【００１５】
【化６】
0003661550.tif 000003
【００１６】
（一般式（II）中、Ｒ1、Ｒ2及びＸは一般式（Ｉ）と同じ定義を表す。）
また、一般式（Ｉ）で表されるアントラキノン系化合物の中でも、下記一般式（III)で表される化合物は新規化合物であり、この化合物は種々の用途の青色系色素として有用な化合物である。
【００１７】
【化７】
0003661550.tif 000004
【００１８】
（一般式（III)中、環Ａ、Ｂ及びＲ1〜Ｒ3は、一般式（Ｉ）と同じ定義を表す。）
一般式（III)の化合物の中でも、下記一般式（IV）の化合物は特に青色系色素として有用な新規化合物である。
【００１９】
【化８】
0003661550.tif 000005
【００２０】
（一般式（IV）中、Ｒ1〜Ｒ3は一般式（Ｉ）と同じ定義を表す。）
一般式（II）〜（IV）における環Ａ、Ｂ、Ｘ及びＲ1〜Ｒ5の具体例及び好ま
しいものとしては、上述した一般式（Ｉ）と同様のものが使用できる。
本発明の一般式（II）で表されるアントラキノン系化合物の具体例を下記第１表に示す。
【００２１】
【表１】
0003661550.tif 000006
【００２２】
【表２】
0003661550.tif 000007
【００２３】
【表３】
0003661550.tif 000008
【００２４】
【表４】
0003661550.tif 000009
【００２５】
【表５】
0003661550.tif 000010
【００２６】
本発明に関わる前記一般式（IV）で示されるアントラキノン系色素化合物は、下記化合物（Ｖ）
【００２７】
【化９】
0003661550.tif 000011
【００２８】
で示される化合物を塩化チオニルにより酸塩化物とし、対応するアルコール化合物を作用させることによりエステル化し、下記化合物（VI）
【００２９】
【化１０】
0003661550.tif 000012
【００３０】
とする。これにハイドロサルファイトを作用することにより還元してロイコ体とし、このものに対応するアミン化合物を作用させてアミン置換してから酸化することにより合成できる。
また、一般式（II）において、ＸがＣＯＮＲ4Ｒ5基である化合物は、上記一
般式（VI）で示される化合物を塩化チオニルにより酸塩化物として対応するアミン化合物を作用させてアミド化することにより合成することができる。
エステル化時の溶媒としては、ベンゼン、クロロベンゼンなどが好適であり、反応温度は５０〜１００℃で実施するのが有利である。還元時の溶媒としては、水が好適であり、炭酸ナトリウム、炭酸カリウムなどの存在下、ハイドロサルファイトを大過剰に使用することが反応の促進に有利である。アミン置換、酸化時の溶媒としては、エタノール、イソプロピルアルコールなどの溶媒が好適であり、対応するアミン化合物を過剰に用い、反応温度５０〜８０℃で実施するのが有利である。酸化工程は空気酸化により進行するが、硫酸銅などの銅触媒を使用すると反応の促進に有利である。
【００３１】
本発明のアントラキノン系色素化合物を感熱転写記録用色素として用いる場合、色素を結着剤と共に媒体中に溶解あるいは微粒子状に分散させることによりインクを調製し、該インクを基材上に塗布、乾燥して転写シートを作製する。
インクの調製のための結着剤としては、セルロース系、アクリル系、澱粉系、エポキシ系などの水溶性樹脂及びアクリル樹脂、メエタクリル樹脂、ポリスチレン、ポリカーボネート、ポリスルホン、ポリエーテルスルホン、ポリビニルブチラール、エチルセルロース、アセチルセルロース、ポリエステル、ＡＳ樹脂（アクリロニトリル／スチレン共重合体）、フェノキシ樹脂などの有機溶剤に可溶性の樹脂をあげることができる。
【００３２】
インク調製のための媒体としては水の他に、メチルアルコール、エチルアルコール、イソプロピルアルコール、イソブチルアルコールなどのアルコール類、メチルセロソルブ、エチルセロソルブなどのセロソルブ類、トルエン、キシレン、クロロベンゼンなどの芳香族類、酢酸エチル、酢酸ブチルなどのエステル類、アセトン、メチルエチルケトン、メチルイソブチルケトン、シクロヘキサノンなどのケトン類、塩化メチレン、クロロホルム、トリクロロエチレンなどの塩素系溶剤、テトラヒドロフラン、ジオキサンなどのエーテル類、Ｎ，Ｎ−ジメチルホルムアミド、Ｎ−メチルピロリドンなどの有機溶剤を挙げることができる。
【００３３】
上記のインク中には上記の成分の他に必要に応じて有機、無機の非昇華性微粒子、分散剤、帯電防止剤、消泡剤、酸化防止剤、粘度調整剤などを添加することができる。
転写シート作製のためのインクを塗布する基材としては、コンデンサー紙、グラシン紙のような薄葉紙、ポリエステル、ポリカーボネート、ポリアミド 、ポリイミド、ポリアラミドのような耐熱性の良好なプラスチックのフィルムが適している。それらの厚さとしては３〜５０μｍの範囲を挙げることができる。
【００３４】
この基材としては、二軸延伸ポリエチレンテレフタレートフィルムが機械的強度、耐溶剤性、経済性などを考慮すると特に有利である。しかし、ポリエチレンテレフタレートフィルムは必ずしも耐熱性が十分でない場合や、サーマルヘッドの走行性が不十分である場合があるので、転写シートの色材層と反対面に潤滑剤、滑性の高い耐熱性粒子などを含む耐熱性樹脂の層を設けることにより、サーマルヘッドの走行性を改良したものを用いることもできる。
インクを基材上に塗布する方法としては、グラビアコーター、リバースロールコーター、ロッドコーター、エアドクタコーターなどの装置を使用して実施することができる。インクの塗布は乾燥後の膜厚が０．１〜５μｍの範囲となるように塗布すればよい。
【００３５】
【実施例】
以下実施例により本発明を具体的に説明するが、本発明はこれら実施例により何ら限定されるものではない。
製造例１
色素化合物（No．１）の合成
６ーカルボキシキニザリン２．８４ｇをクロロベンゼン３０ｍｌ中に仕込み、その溶液に７０℃でチオニルクロライド３．５６ｇを滴下し、７０〜８０℃で１時間反応後７０℃まで冷却した。エタノール２０ｍｌを添加し、加熱還流下２時間反応後、室温まで冷却した。反応液を濃縮し、残さにメタノール３０ｍｌを添加し析出した結晶を濾過、メタノールで洗浄後乾燥しオレンジ色結晶（６ーエトキシカルボニルキニザリン）が２．０ｇ得られた。次にこの結晶０．５ｇを炭酸ソーダ０．５ｇとともに水２０ｍｌ中に仕込み、６０℃に加熱し、ハイドロサルファイト１．５ｇを水５ｍｌに溶解した水溶液をゆっくり滴下した。５５〜６０℃で２時間反応した後、熱濾過し、水洗後乾燥し黄色結晶（６ーエトキシカルボニルキニザイリンロイコ体）０．４ｇを得た。この結晶０．４ｇ、２ーエチルヘキシルアミン０．８２ｇをイソプロピルアルコール５ｍｌ中に溶解し、窒素雰囲気下、加熱還流下で４時間反応後、硫酸銅０．０２ｇを添加し、空気を吹き込みながら加熱還流下で２時間反応させた。反応終了後室温まで冷却し、反応液を１Ｎ塩酸５０ｍｌに排出した。析出した結晶を濾過、乾燥し、カラムクロマトグラフィー（シリカゲル／トルエン）により精製後、乾燥し、暗青色結晶０．４５ｇを得た。
【００３６】
このものの融点、及び吸収極大値（λmax ）は下記の通りであった。
融点：８５．９℃
λmax （アセトン中）：６６３ｎｍ
このもののマススペクトルは親イオンピークが５３４であった。然して、このものの化学構造は下記の通りである。（第１表色素No. １）
【００３７】
【化１１】
0003661550.tif 000013
【００３８】
実施例１
上記製造例１で得られた本発明の色素化合物No. １を使用して以下の転写記録試験を実施した。
【００３９】
【表６】
0003661550.tif 000014
【００４０】
上記組成の混合物をペイントコンディショナーで１０分間処理し、インクの調製を行った。
【００４１】
ｂ）転写シートの作製
上記のインクをワイヤバーを用いて背面が耐熱滑性処理のされた二軸延伸ポリエチレンテレフタレートフィルム（６μｍ厚）上に塗布後乾燥し（乾燥膜厚約１μｍ）、転写シートを得た。なお、二軸延伸ポリエチレンテレフタレートフィルムの耐熱滑性処理は、二軸延伸ポリエチレンテレフタレートフィルムにアクリル樹脂（商品名：ＢＲー８０；三菱レイヨン株式会社製品）１０重量部、アミノ変性シリコンオイル（商品名：ＫＦ３９３；信越化学工業株式会社製品）１重量部、及びトルエン８９重量部からなる液を塗布、乾燥（乾燥膜厚約１μｍ）することにより行った。
【００４２】
ｃ）画像受像シート（被記録体）の作製
ポリビニルフェニルアセタール樹脂７０重量部、塩化ビニル／酢酸ビニル／ビニルアルコール共重合体（商品名：エスレックＡ；積水化学工業株式会社製品）３０重量部、シリコーンワニス（商品名：ＴＳＲー１６０、固形分濃度６０％（溶媒：キシレン）；東芝シリコーン株式会社製品）３０重量部、ヘキサメチレンジイソシアネート化合物の酢酸エチル溶液（商品名：マイテックＮＹ−７１０Ａ、固形分濃度７５％；三菱化学株式会社製品）１５重量部、アミノ変性シリコーン（製品名：ＫＦ３９３；信越化学工業株式会社製品）２．５重量部、メチルエチルケトン６００重量部、及びトルエン６００重量部からなる液をポリプロピレン系合成紙（製品名：ユポＦＰＧ１５０；王子油化合成紙株式会社商品名）にワイヤバーで塗布、乾燥し（乾燥膜厚約５μｍ）、更にオーブン中で８０℃で３０分間処理して画像受容シートを作製した。
【００４３】
ｄ）転写記録
上記転写シートのインク塗布面を上記画像受像シートと重ね、サーマルヘッドを用いて下記条件で記録し、階調表現された鮮明なシアン色の記録物を得た。
記録物の光学濃度１．０部分での色度を（株）きもと社製ＧＲＥＴＡＧ  ＳＰＭ５０を用いて測定したところ、ａ* 値−２６．６  ｂ* 値−５０．３であった。
【００４４】
【表７】
記録条件
主走査、副走査の記録密度            ：６ドット／ｍｍ
記録電力                            ：０．２Ｗ／ドット
通電時間                            ：１〜１３ミリ秒（１ミリ秒毎）
【００４５】
ｅ）耐光性試験
得られた記録物の耐光性試験をキセノンランプフェードメーター（スガ試験器株式会社製品）を用いて実施し（ブラックパネル温度：６３±２℃）、８０時間照射後の記録物の変退色の程度（ΔＥ（Ｌ*ａ*ｂ*））を後記第２表に示した。
【００４６】
実施例２〜５
実施例１で用いた色素の代わりに前記第１表に示した色素のうち後記第２表に示す色素を用い、実施例１と同様の方法で融点、最大吸収波長測定、転写試験を行った結果、各々第２表に示す通りであり、シアン色として色調の優れたの記録物を得ることができた。
【００４７】
比較例
実施例１で用いた色素化合物の代わりに、特開昭６０ー１５１０９７号公報の実施例に記載の下記色素化合物Ａを用いて、融点、最大吸収波長の測定、転写試験を実施例１と同様に実施した。その結果を第２表に示す。
【００４８】
【化１２】
0003661550.tif 000015
【００４９】
【表８】
0003661550.tif 000016
【００５０】
【発明の効果】
本発明のアントラキノン系色素化合物は、青色系の新規色素化合物であり、最大吸収波長が長いのでシアン色としての色鮮明性に優れた記録物を得ることができる。